(57)【要約】【課題】色ムラが低減ないしは抑制された高品質な染色レンズを得ることができる染色プラスチックレンズの製造方法の提供。【解決手段】所定の間隔をもって対向する２つのモールドと、上記間隔を閉塞することにより形成されるキャビティを有する成形型の上記キャビティへ熱硬化性成分を含むプラスチックレンズ原料液を注入すること、上記キャビティ内でプラスチックレンズ原料液を加熱し前記熱硬化性成分の硬化反応を行いプラスチックレンズを得ること、上記プラスチックレンズを成形型から離型すること、および、離型されたプラスチックレンズを染色すること、を含む染色プラスチックレンズの製造方法。前記硬化反応終了後かつ染色前に、ガラス転移温度Ｔｇを超える温度にプラスチックレンズを加熱する染色前加熱処理を含む。【選択図】なし【特許請求の範囲】
【請求項１】
所定の間隔をもって対向する２つのモールドと、上記間隔を閉塞することにより形成されるキャビティを有する成形型の、上記キャビティへ熱硬化性成分を含むプラスチックレンズ原料液を注入すること、
上記キャビティ内でプラスチックレンズ原料液を加熱し前記熱硬化性成分の硬化反応を行いプラスチックレンズを得ること、
上記プラスチックレンズを成形型から離型すること、および、
離型されたプラスチックレンズを染色すること、
を含む染色プラスチックレンズの製造方法であって、
前記硬化反応終了後かつ染色前に、ガラス転移温度Ｔｇを超える温度にプラスチックレンズを加熱する染色前加熱処理を含むことを特徴とする染色プラスチックレンズの製造方法。
【請求項２】
前記染色前加熱処理は、上記２つのモールドと密着した状態のプラスチックレンズに施される請求項１に記載の染色プラスチックレンズの製造方法。
【請求項３】
前記染色前加熱処理は、前記硬化反応終了後のプラスチックレンズをガラス転移温度以下の温度に冷却した後に行われる請求項１または２に記載の染色プラスチックレンズの製造方法。
【請求項４】
前記染色前加熱処理は、ガラス転移温度Ｔｇ超かつＴｇ＋５０℃以下の温度で５分以上行われる請求項１〜３のいずれか１項に記載の染色プラスチックレンズの製造方法。
【請求項５】
前記染色前加熱処理は、ガラス転移温度Ｔｇ超かつＴｇ＋３０℃以下の温度で０．５時間以上行われる請求項１〜４のいずれか１項に記載の染色プラスチックレンズの製造方法。
【請求項６】
前記染色前加熱処理は、ガラス転移温度Ｔｇ超かつＴｇ＋２０℃以下の温度で２時間以上行われる請求項１〜５のいずれか１項に記載の染色プラスチックレンズの製造方法。
【請求項７】
前記染色前加熱処理は、ガラス転移温度Ｔｇ超かつＴｇ＋１０℃以下の温度で３時間以上行われる請求項１〜６のいずれか１項に記載の染色プラスチックレンズの製造方法。
【発明の詳細な説明】
【技術分野】
【０００１】
本発明は、染色プラスチックレンズの製造方法に関するものであり、より詳しくは、色ムラが低減された高品質な染色プラスチックレンズを得ることができる染色プラスチックレンズの製造方法に関するものである。
【背景技術】
【０００２】
プラスチックはガラスと比べて軽量で割れにくいという利点を有するため、眼鏡レンズ等のレンズ素材として広く用いられている。近年、市場に流通するプラスチックレンズの多くは、ファッション性、遮光性付与等を目的として染色が施されている。
【０００３】
プラスチックをレンズ形状に成形してプラスチックレンズを得る方法としては、成形型内でプラスチックレンズ原料液の重合を行う注型重合法が挙げられる。しかし、注型重合法により成形されたプラスチックレンズに染色を施すと、染色ムラが起こり得られるレンズの品質が低下するという問題があった。
【０００４】
染色ムラ低減手段として、例えば特許文献１には、注型重合後にプラスチックレンズを成形型から取り出す離型工程において、プラスチックレンズを４０℃以上ガラス転移点以下に加熱することが提案されている。一方、特許文献２には、染色プラスチックレンズの色抜けや変色防止、耐光性向上を目的として、染色したプラスチックレンズをアニールすることが提案されている。
【特許文献１】特開２００２−１１３７２６号公報
【特許文献２】特開２０００−２７３７７３号公報
【発明の開示】
【発明が解決しようとする課題】
【０００５】
しかし離型工程で加熱処理を施す特許文献１に記載の方法は、加熱状態で離型するための特別な加熱装置が必要である、ワークが高温になるため手作業での離型が困難である、といった問題がある。一方、特許文献２に記載の方法は染色工程後に加熱処理を施すため、変色や染料の色持ち低下が起こるおそれがある。
【０００６】
そこで本発明の目的は、色ムラが低減ないしは抑制された高品質な染色レンズを得ることができる染色プラスチックレンズの製造方法を提供することにある。
【課題を解決するための手段】
【０００７】
本発明者らは上記目的を達成するために鋭意検討を重ねた結果、注型重合における硬化反応終了後かつ染色前に、プラスチックレンズのガラス転移温度Ｔｇを超える温度にプラスチックレンズを加熱する染色前加熱処理を行うことにより、色ムラの低減された高品質な染色プラスチックレンズが得られることを見出し、本発明を完成するに至った。
【０００８】
即ち、上記目的は、下記手段により達成された。
[１]所定の間隔をもって対向する２つのモールドと、上記間隔を閉塞することにより形成されるキャビティを有する成形型の、上記キャビティへ熱硬化性成分を含むプラスチックレンズ原料液を注入すること、
上記キャビティ内でプラスチックレンズ原料液を加熱し前記熱硬化性成分の硬化反応を行いプラスチックレンズを得ること、
上記プラスチックレンズを成形型から離型すること、および、
離型されたプラスチックレンズを染色すること、
を含む染色プラスチックレンズの製造方法であって、
前記硬化反応終了後かつ染色前に、ガラス転移温度Ｔｇを超える温度にプラスチックレンズを加熱する染色前加熱処理を含むことを特徴とする染色プラスチックレンズの製造方法。
[２]前記染色前加熱処理は、上記２つのモールドと密着した状態のプラスチックレンズに施される[１]に記載の染色プラスチックレンズの製造方法。
[３]前記染色前加熱処理は、前記硬化反応終了後のプラスチックレンズをガラス転移温度以下の温度に冷却した後に行われる[１]または[２]に記載の染色プラスチックレンズの製造方法。
[４]前記染色前加熱処理は、ガラス転移温度Ｔｇ超かつＴｇ＋５０℃以下の温度で５分以上行われる[１]〜[３]のいずれかに記載の染色プラスチックレンズの製造方法。
[５]前記染色前加熱処理は、ガラス転移温度Ｔｇ超かつＴｇ＋３０℃以下の温度で０．５時間以上行われる[１]〜[４]のいずれかに記載の染色プラスチックレンズの製造方法。
[６]前記染色前加熱処理は、ガラス転移温度Ｔｇ超かつＴｇ＋２０℃以下の温度で２時間以上行われる[１]〜[５]のいずれかに記載の染色プラスチックレンズの製造方法。
[７]前記染色前加熱処理は、ガラス転移温度Ｔｇ超かつＴｇ＋１０℃以下の温度で３時間以上行われる[１]〜[６]のいずれかに記載の染色プラスチックレンズの製造方法。
【発明の効果】
【０００９】
本発明によれば、色ムラの低減された染色プラスチックレンズを得ることができる。更に本発明によれば、黄変がなく耐候性も良好な、高品質な染色プラスチックレンズを得ることができる。
【発明を実施するための最良の形態】
【００１０】
本発明は、以下の工程を含む染色プラスチックレンズの製造方法に関する。
（１）所定の間隔をもって対向する２つのモールドと、上記間隔を閉塞することにより形成されるキャビティを有する成形型の、上記キャビティへ熱硬化性成分を含むプラスチックレンズ原料液を注入すること（以下、「注入工程」ともいう）、
（２）上記キャビティ内でプラスチックレンズ原料液を加熱しプラスチックレンズを得ること（以下、「重合工程」ともいう）、
（３）上記プラスチックレンズを成形型から離型すること（以下、「離型工程」ともいう）、および、
（４）離型されたプラスチックレンズを染色すること（以下、「染色工程」ともいう）。
本発明の染色プラスチックレンズの製造方法では、硬化反応終了後のプラスチックレンズに対し、ガラス転移温度を超える温度で加熱処理（染色前加熱処理）を施す。この染色前加熱処理により色ムラが低減ないしは抑制できる理由は明らかではないが、上記加熱処理により硬化レンズ内の物性が変化することが理由と推察される。また、前述のように染色後のプラスチックレンズに加熱処理を施すことは、変色や染料の色持ち低下が起こるおそれがあるのに対し、染色前加熱処理によればそのような問題なく色ムラを低減することが可能である。
【００１１】
図２に、本発明の染色プラスチックレンズの製造方法の操作フローを示す。以下、本発明の染色プラスチックレンズの製造方法の各工程について、更に詳細に説明する。
【００１２】
（１）注入工程
本工程は、注型重合によりレンズ形状の成形体を得るため、成形型内へプラスチックレンズ原料液を注入する工程である。本発明において使用される成形型は、所定の間隔をもって対向する２つのモールドと、上記間隔を閉塞することにより形成されるキャビティを有する成形型であればよく、通常の注型重合で使用される成形型を何ら制限なく使用することができる。上記間隔は、円筒状のガスケットによって閉塞してもよく、ガスケットの代わりに粘着テープを２つのモールドの側面に巻きつけることによって閉塞してもよい。以下、図１に基づいて本発明において使用可能な成形型について説明するが、本発明において使用される成形型は図１に示す態様に限定されるものではない。
【００１３】
図１中、レンズ鋳型１０は、レンズの前面（凸面）を形成すべく凹面側に成形面を有する凹面型である第一モールド１１、レンズの後面（凹面）を形成すべく凸面側に成形面を有する凸面側に成形面を有する第二モールド１２、および円筒状のガスケット１３が両モールドの端面を取り囲むことによって内部にキャビティ１４が形成されている。ガスケット１３は、ガスケットの外周ホルダーとして機能し、レンズの厚さを決める役割を果たす。
【００１４】
第一モールドおよび第二モールドは、製造治具にて取り扱い可能な非転写面（非使用面１７）とレンズの光学表面を転写させるための転写面（使用面１６）を有する。使用面１６はレンズの光学面形状および表面状態を転写する面である。
【００１５】
前記成形型のキャビティへ注入されるプラスチックレンズ原料液は、熱硬化性成分を含むものであり、通常プラスチックレンズ基材を構成する各種ポリマーの原料モノマー、オリゴマーおよび／またはプレポリマーを含むことができ、共重合体を形成するために２種以上のモノマーの混合物を含むことができる。レンズ原料液には、必要があればモノマーの種類に応じて選択した触媒を添加することもできる。また、レンズ原料液には、通常使用される各種添加剤を含むこともできる。
【００１６】
前記プラスチックレンズ原料液の具体例としては、例えば、メチルメタクリレートと一種以上の他のモノマーとの共重合体、ジエチレングリコールビスアリルカーボネートと一種以上の他のモノマーとの共重合体、ポリウレタンとポリウレアの共重合体、ポリカーボネート、ポリスチレン、ポリ塩化ビニル、不飽和ポリエステル、ポリエチレンテレフタレート、ポリウレタン、ポリチオウレタン、エン−チオール反応を利用したスルフィド樹脂、硫黄を含むビニル重合体等を重合可能な原料液が挙げられる。上記中、ウレタン系が好適であるが、これらに限定されるものではない。キャビティへのプラスチックレンズ原料液の注入は、通常の注型重合と同様に行うことができる。
【００１７】
（２）重合工程
本工程は、前述の注入工程でキャビティ内へ注入されたプラスチックレンズ原料液を加熱することにより、熱硬化性成分の重合反応（硬化反応）を進行させてレンズ形状の成形体を得る工程である。本発明の製造方法では、重合工程における加熱温度は特に限定されるものではなく、例えば、原料液のサプライヤー推奨の温度に設定すればよい。
【００１８】
前記プラスチックレンズのガラス転移温度Ｔｇは、プラスチックレンズ原料液の重合反応が完全に進行するに十分な条件で加熱処理を施し得られた重合体（以下、完全重合体ともいう）について測定されるガラス転移温度をいうものとする。ガラス転移温度は、ＴＭＡ法により、またはJIS  K7196もしくはJISC6481に規定の方法により測定することができる。本発明では、ＴＭＡ法により測定されるガラス転移温度を用いることが好ましい。以下、ＴＭＡ法によるガラス転移温度の測定方法を説明する。
（TMA法）
針入プローブ（先端径0.5〜1.0mm）に、98mNの荷重を加えて試料の変位を測定することでガラス転移点を測定する。測定はφ5mm×3mmの試料を室温から10℃/分の割合で昇温させて、熱機械分析装置で試料の変位を測定することで行う。通常試料は昇温に伴う熱膨張により大きくなる。ところがガラス転移点付近では測定値は試料が膨張から収縮に転じることを示すことがある。これは試料が荷重に耐え切れなくなり前記針入プローブが試料にめり込んだ時に起こる現象であり、このピークトップ温度をガラス転移温度Tgとする。ピークトップが明確でない場合はピークトップ付近の測定値前後の接線が交差する点の温度をガラス転移温度とする。
【００１９】
染色前加熱処理
本発明の製造方法では、硬化反応終了後のプラスチックレンズに対し、該レンズのガラス転移温度Tgを超える温度で熱処理を施す。硬化反応終了とは、例えば、重合収縮率が９０％以上の状態、キャビティ内の硬化物のＴｇが完全重合体のＴｇに対して±４〜８％以内、またはキャビティ内の硬化物の比重が完全重合体の比重に対して±０．７〜１．０％にある状態をいうが、サプライヤー推奨の方法により硬化反応終了を規定および評価することももちろん可能である。硬化反応終了後の硬化レンズにＴｇを超える温度で熱処理を施すことにより、色ムラを低減ないしは防止することができる。前記加熱温度は、Ｔｇを超える温度であればよいが、高温加熱による黄変を防ぐためにはＴｇ＋５０℃以下の温度とすることが好ましく、Ｔｇ＋３０℃以下の温度とすることがより好ましい。但し、染料に補色となる青色染料を多く調合すること（いわゆるブルーイング）により色調整を行い黄変を補正することが可能であるため、Ｔｇ＋５０℃超の温度で加熱する際には黄変補正のための色調整を行うことが好ましい。なお、高濃度染色レンズ（好ましくは視感透過率５０％以上の染色レンズ）の場合は高濃度染色により黄変自体が目立たなくなるためその限りではない。
【００２０】
前記重合収縮率は、実生産おいて使用する成形型を使用し、キャビティ内の重合体の中心肉厚について、キャビティ中心部の幅を０％、キャビティ中心部の幅から、重合反応を完全に進行させて得られた重合体（完全重合体）の中心肉厚を引いた値を１００％として求められる値をいうものとする。
【００２１】
上記染色前加熱処理は、硬化反応終了後、引き続きキャビティ内のプラスチックレンズに施してもよく、離型工程において成形型の一部または全部を除去したプラスチックレンズに施してもよい。例えば、重合工程後、成形型からガスケットまたは粘着シールを除去し２つのモールドと密着したプラスチックレンズに対して前記加熱処理を行うこともできる。例えば、生産性を低下することなく色ムラを低減するためには、重合のための加熱に引き続き処理を行うことができる前者が好ましい。一方、染色品の受注が比較的少ない場合は、プラスチックレンズを量産・保管し、受注に応じて保管レンズの中から染色用のプラスチックレンズをピックアップして染色前処理として前記染色前加熱処理を施すことが好適である。例えば、硬化反応終了後のプラスチックレンズをキャビティ内で、または成形型の一部または全部を除去した状態で、ガラス転移温度以下の温度に冷却した後、前記染色前熱処理を行うこともできる。
【００２２】
前記染色前加熱処理の加熱処理時間は、使用するプラスチックレンズ原料液の種類にもよるが、一般に、加熱処理温度がＴｇ超かつＴｇ＋５０℃以下の場合、５分以上とすることができる。加熱処理時間がＴｇ超かつＴｇ＋３０℃以下の場合は０．５時間以上とすることが好ましい。加熱処理温度がＴｇ超かつＴｇ＋２０℃以下の場合、処理時間は２時間以上とすることが好ましく、Ｔｇ超かつＴｇ＋１０℃以下の温度の場合、処理時間は３時間以上とすることが好ましい。生産性を考慮すると、処理時間は、５時間以下とすることが好ましい。
【００２３】
（３）離型工程
本工程では、重合工程により得られたレンズ形状の重合体（プラスチックレンズ）を成形型から離型する。離型は、注型重合によってプラスチックレンズを製造する際、通常行われる方法で行うことができる。なお、成形型を構成するガスケットの耐熱温度が、上記の染色前温度加熱処理の加熱温度より低い場合には、ガスケットを取り除いた後に上記温度での加熱を行うことが好ましい。ここで、上下モールドの一方または両方がプラスチックレンズ上にある状態で上記染色前加熱処理を行ってもよく、上下モールドを除去した後に上記染色前加熱処理を行ってもよい。
【００２４】
（４）染色工程
本工程では、上記工程で得られたプラスチックレンズを染色し、染色プラスチックレンズを得る。染色方法としては、染色剤を含む染料液（染浴）中にプラスチックレンズを浸漬する方法が好適である。上記染料液は、好ましくは染料を含有する水溶液である。使用する染料は、得られる染色プラスチックレンズの用途に応じて適宜選択すればよいが、例えば分散染料を挙げることができる。分散染料としては、分散染料としては、アンスラキノン系やアゾ系等の分散染料、具体的にはＣ．Ｉディスパーズイエロー３、４、５、７、３３、４２等、Ｃ．Ｉディスパーズオレンジ１、３、１１等、Ｃ．Ｉディスパーズレッド１、４、５、１１、１７、５８等、Ｃ．Ｉディスパーズブルー１、３、７、４３等が挙げられるがこれらに限定されるものではない。これらの染料は、所望の色にプラスチックレンズを染色できるように、単独又は２種以上配合して使用される。染浴中の染料濃度は、所望の色調に応じて設定すればよいが、通常約１〜２０ｇ／リットルの範囲である。一般に、染料濃度が高くなるほど色ムラが顕在する傾向があるが、本発明によれば色ムラを効果的に低減できるため、本発明の方法は、特に染色濃度として視感透過率が５０〜８０％以上の染色レンズを得る方法として好適である。
【００２５】
染浴へは、染料のほかに界面活性剤、染色促進剤などの添加剤を必要に応じて添加することもできる。上記添加剤については、例えば特開２００３−１７７２０４号公報を参照できる。
【００２６】
前記染浴中にプラスチックレンズを所定時間浸漬して染色を行うことができる。染色の温度および時間は、必要とする染色濃度に応じて適宜変更することができるが、通常は７０〜９５℃で１分〜１時間程度である。
【００２７】
上記染色工程後、得られたレンズはそのまま製品レンズとして出荷することもできるが、公知の方法で、ハードコート層、反射防止層等の機能性層を積層することももちろん可能である。
【実施例】
【００２８】
以下、本発明を実施例により更に説明する。但し、本発明は実施例に示す態様に限定されるものではない。
【００２９】
１．重合収縮率の測定
上型、下型および筒状のガスケットを図１に示すように組み合わせ、内部にキャビティを有する成形型を組み立てた。
上記キャビティ内に熱硬化性ウレタン系モノマーを含むプラスチックレンズ原料液を注入し、完全重合品が得られる条件で加熱重合し、得られたプラスチックレンズの中心肉厚（以下、ｔ0という）を測定した。
その後、後述の実施例で使用する昇温プログラム（室温から昇温開始）の途中段階で加熱を終了して得られた重合体の中心肉厚を測定する操作（ｔ1、ｔ2、ｔ3、…）を繰り返した。成形型のキャビティ中心部の幅（以下、ｔという）からｔ0を引いた値（ｔ−ｔ0）を重合収縮率１００％とし、測定した各中心肉厚（ｔ1、ｔ2、ｔ3、…）から、加熱重合プログラムの途中における重合収縮率を求めたところ、加熱温度７０℃において重合収縮率が６５％、８０℃で重合収縮率が７２％になり、実施例で使用する昇温プログラム終了後、重合収縮率が１００％になった。
【００３０】
２．ガラス転移温度の測定
上記１．で作製した完全重合品について、ＴＭＡ法によりガラス転移温度を測定したところ、Ｔｇ＝８８℃であった。
【００３１】
[実施例１]
上記と同様の成形型のキャビティへ、上記と同様のプラスチックレンズ原料液を注入し、所定の昇温プログラム（最高温度はＴｇ＋２０℃未満）でキャビティ内の原料液を加熱し、重合反応を進行させた。上記加熱処理終了後にＴｇ以下の温度に冷却しガスケットのみ除去し、上下モールドと密着した状態のプラスチックレンズを加熱し１００℃（Ｔｇ＋１２℃）まで昇温し、１００℃（Ｔｇ＋１２℃）に３時間保持した（染色前加熱処理）。その後、上下モールドを分離しプラスチックレンズを得た。
次いで、分散染料と界面活性剤とを所定量含有する染浴を調製し、染色温度に保ち、ついで染色促進剤として予め染色温度と同じ温度の水に溶かしたベンゾフェノン系化合物を所定量添加して染浴を調製した。前記染浴中に、得られたプラスチックレンズを所定時間浸漬して染色を行った。染色の温度および時間は、必要とする染色濃度によって適宜変更することができ、通常は７０〜９５℃で１分〜１時間程度である。なお染浴中に加圧を行い圧力を加えた状態での染色も好適である。尚、ベンゾフェノン系化合物は、水に対する溶解性が非常に低い。そのため、使用に際し予めベンゾフェノン系化合物を染浴温度と同じ温度の水に溶かした液を一定量染浴に添加した。または、少量の有機溶媒にベンゾフェノン系化合物を溶かしたものを一定量染浴に添加することもできる。なお、ベンゾフェノン系化合物の使用量は、使用するベンゾフェノン系化合物等により適宜決定することができ、例えば染浴１リットル当たりベンゾフェノン系化合物の染色温度での飽和水溶液１０〜３００ｍｌとすることが好ましい。ベンゾフェノン系化合物の使用量が染浴１リットル当たり１０ｍｌ以上であれば、染色促進剤としての効果を効果的に得ることができる。ただしベンゾフェノン系化合物の使用量を染浴１リットル当たり３００ｍｌ以上としても染色促進剤としての効果は頭打ちとなる。
以上の工程により、染色プラスチックレンズを得た。
【００３２】
[実施例２]
染色前加熱処理における保持温度を１００℃から１１０℃（Ｔｇ＋２２℃）に、保持時間を１時間に変更した点以外は実施例１と同様の方法により染色プラスチックレンズを得た。
【００３３】
[実施例３]
染色前加熱処理における保持温度を１００℃から１１０℃（Ｔｇ＋２２℃）に、保持時間を２時間に変更した点以外は実施例１と同様の方法により染色プラスチックレンズを得た。
【００３４】
[実施例４]
染色前加熱処理における保持温度を１００℃から１１０℃（Ｔｇ＋２２℃）に、保持時間を３時間に変更した点以外は実施例１と同様の方法により染色プラスチックレンズを得た。
【００３５】
[実施例５]
染色前加熱処理における保持温度を１００℃から１２０℃（Ｔｇ＋３２℃）に、保持時間を１時間に変更した点以外は実施例１と同様の方法により染色プラスチックレンズを得た。
【００３６】
[実施例６]
染色前加熱処理における保持温度を１００℃から１２０℃（Ｔｇ＋３２℃）に、保持時間を２時間に変更した点以外は実施例１と同様の方法により染色プラスチックレンズを得た。
【００３７】
[実施例７]
染色前加熱処理における保持温度を１００℃から１２０℃（Ｔｇ＋３２℃）に、保持時間を３時間に変更した点以外は実施例１と同様の方法により染色プラスチックレンズを得た。
[実施例８]
染色前加熱処理における保持温度を１００℃から１４０℃（Ｔｇ＋５２℃）に、保持時間を５分に変更した点以外は実施例１と同様の方法により染色プラスチックレンズを得た。
【００３８】
[比較例１]
染色前加熱処理における保持温度を１００℃から８０℃（Ｔｇ−８℃）に変更した点以外は実施例１と同様の方法により染色プラスチックレンズを得た。
【００３９】
[比較例２]
染色前加熱処理における保持温度を１００℃から８０℃（Ｔｇ−８℃）に、保持時間を１時間に変更した点以外は実施例１と同様の方法により染色プラスチックレンズを得た。
【００４０】
評価方法
（１）色ムラの評価
以下の評価基準により、色ムラの有無および程度を評価した。結果を表１に示す。
◎：目視で色ムラ識別不可
○：短時間呈示（０．５秒以内での目視による識別）では色ムラ識別不可
×：目視で色ムラ識別可能
【００４１】
（２）黄変の評価
黄変の測定は、ＪＩＳ  Ｋ７１０３−１９７７に規定されているプラスチック黄色度および黄変度試験方法に準じて測定した。測定装置としては、日立製分光光度計Ｕ−４１００を使用した。結果を表１に示す。ＹＩ値が１．７以下であれば、色調整なしに眼鏡レンズとして使用可能なプラスチックレンズと判断することができる。実施例５〜８はＹＩ値が１．７を超えたが、これらの場合は色調整により黄変を補正可能である。または高濃度染色を施すことにより黄変自体を目立たなくすることもできる。
【００４２】
【表１】
2009262482.tif 000002
【００４３】
[実施例９]
実施例１と同様の方法で７２枚の染色レンズを量産し、上記方法により各染色レンズの色ムラを評価したところ、すべての染色レンズについて、評価結果「◎」であり良品率は１００％であった。
【００４４】
[比較例３]
比較例１と同様の方法で７２枚の染色レンズを量産し、上記方法により各染色レンズの色ムラを評価したところ、評価結果「◎」となった染色レンズは１５枚であり良品率は１５％と実施例９と比べて大幅に低下した。
【産業上の利用可能性】
【００４５】
本発明の染色レンズは、色ムラが低減ないしは抑制され黄変も少ないため、眼鏡レンズとして好適である。
【図面の簡単な説明】
【００４６】
【図１】本発明において使用可能な成形型の一例を示す概略断面図である。
【図２】本発明の染色レンズの製造方法の操作フローを示す。
【図１】
2009262482.tif 000003
【図２】
2009262482.tif 000004